КОМПОЗИЦИЯ ДЛЯ ИЗГОТОВЛЕНИЯ ХУДОЖЕСТВЕННО-ДЕКОРАТИВНЫХ ИЗДЕЛИЙ
COMPOSITION FOR MAKING DECORATIVE AND ART ARTICLES

Изобретение относится к составу композиций для изготовления художественно-декоративных изделий, например бижутерии, сувениров.
Известна композиция для изготовления художественно-декоративных изделий, включающая, мас.%: частицы янтаря 60-90; порошок фенолоформальдегидной смолы 10-40 [1]. Такая композиция содержит большое количество янтаря и, кроме того, не является экологически безопасной, поскольку в ее составе присутствует токсичный порошок фенолоформальдегидной смолы.
Задачей изобретения является сокращение расхода янтаря, обеспечение экологической безопасности композиции.
Технический результат достигается тем, что композиция для изготовления художественно-декоративных изделий, включающая частицы янтаря, дополнительно включает частицы размером 1-7 мм вспученного перлита, и/или вспученного вермикулита, и/или вспученного шунгита, причем компоненты находятся при следующем соотношении, мас.%: частицы янтаря 30-50; частицы вспученного перлита, и/или вспученного вермикулита, и/или вспученного шунгита 50-70.
Получение композиции для изготовления художественно-декоративных изделий поясняется примерами.
1. Подготавливают и дозируют, соответственно, в количестве 70 мас.% и 30 мас.% частицы вспученного перлита размером 7 мм и частицы янтаря. Частицы смешивают, укладывают в форму, после чего их нагревают (без доступа воздуха) до температуры 250-300°С, при этом янтарь расплавляется, расплав обволакивает частицы вспученного перлита и, остывая, соединяет их. Охлажденную до комнатной температуры заготовку извлекают из формы и подвергают механической обработке.
2. Подготавливают и дозируют, соответственно, в количестве 50 мас.% и 50 мас.% частицы вспученного перлита размером 1 мм и частицы янтаря. Частицы смешивают, укладывают в форму, после чего их нагревают (без доступа воздуха) до температуры 250-300°С, при этом янтарь расплавляется, расплав обволакивает частицы вспученного перлита и, остывая, соединяет их. Охлажденную до комнатной температуры заготовку извлекают из формы и подвергают механической обработке.
3. Подготавливают и дозируют, соответственно, в количестве 70 мас.% и 30 мас.% частицы вспученного вермикулита размером 7 мм и частицы янтаря. Частицы смешивают, укладывают в форму, после чего их нагревают (без доступа воздуха) до температуры 250-300°С, при этом янтарь расплавляется, расплав обволакивает частицы вспученного вермикулита и, остывая, соединяет их. Охлажденную до комнатной температуры заготовку извлекают из формы и подвергают механической обработке.
4. Подготавливают и дозируют, соответственно, в количестве 50 мас.% и 50 мас.% частицы вспученного вермикулита размером 1 мм и частицы янтаря. Частицы смешивают, укладывают в форму, после чего их нагревают (без доступа воздуха) до температуры 250-300°С, при этом янтарь расплавляется, расплав обволакивает частицы вспученного вермикулита и, остывая, соединяет их. Охлажденную до комнатной температуры заготовку извлекают из формы и подвергают механической обработке.
5. Подготавливают и дозируют, соответственно, в количестве 70 мас.% и 30 мас.% частицы вспученного шунгита размером 7 мм и частицы янтаря. Частицы смешивают, укладывают в форму, после чего их нагревают (без доступа воздуха) до температуры 250-300°С, при этом янтарь расплавляется, расплав обволакивает частицы вспученного шунгита и, остывая, соединяет их. Охлажденную до комнатной температуры заготовку извлекают из формы и подвергают механической обработке.
6. Подготавливают и дозируют, соответственно, в количестве 50 мас.% и 50 мас.% частицы вспученного шунгита размером 1 мм и частицы янтаря. Частицы смешивают, укладывают в форму, после чего их нагревают (без доступа воздуха) до температуры 250-300°С, при этом янтарь расплавляется, расплав обволакивает частицы вспученного шунгита и, остывая, соединяет их. Охлажденную до комнатной температуры заготовку извлекают из формы и подвергают механической обработке.
7. Подготавливают и дозируют, соответственно, в количестве 10 мас.%, 30 мас.%, 30 мас.% и 30 мас.% частицы вспученного перлита, вспученного вермикулита, вспученного шунгита размером 7 мм и частицы янтаря. Частицы смешивают, укладывают в форму, после чего их нагревают (без доступа воздуха) до температуры 250-300°С, при этом янтарь расплавляется, расплав обволакивает частицы вспученного перлита, вспученного вермикулита, вспученного шунгита и, остывая, соединяет их. Охлажденную до комнатной температуры заготовку извлекают из формы и подвергают механической обработке.
8. Подготавливают и дозируют, соответственно, в количестве 30 мас.%, 10 мас.%, 10 мас.% и 50 мас.% частицы вспученного перлита, вспученного вермикулита, вспученного шунгита размером 1 мм и частицы янтаря. Частицы смешивают, укладывают в форму, после чего их нагревают (без доступа воздуха) до температуры 250-300°С, при этом янтарь расплавляется, расплав обволакивает частицы вспученного перлита, вспученного вермикулита, вспученного шунгита и, остывая, соединяет их. Охлажденную до комнатной температуры заготовку извлекают из формы и подвергают механической обработке.
Предложенная композиция не содержит токсичных компонентов, является экологически безопасной.
Источники информации
1. RU 2187519 С1, 2002.